(57)【要約】【課題】硫酸バリウムを配合した物に比較し、陶器調質感はやや犠牲になるものの、機械的強度、耐加水分解性、表面硬度、耐擦傷性に優れた、成形品表面外観が良好で、また材料コストの上で有利なサニタリー部品用熱可塑性樹脂組成物を提供すること。【解決手段】（Ａ）ポリアルキレンテレフタレート樹脂  ９９．９５〜６７重量部、（Ｂ）芳香族基含有非晶性熱可塑性樹脂  ０〜３０重量部及び（Ｃ）耐加水分解性改良剤  ０．０５〜３重量部の合計量１００重量部に対して（Ｄ）ガラス系充填剤  ６０〜１５０重量部を配合してなる組成物であって、当該（Ｄ）ガラス系充填剤が非等方性ガラス系充填剤（Ｄ１）と等方性ガラス系充填剤（Ｄ２）とからなり、その配合比率（Ｄ１／Ｄ２）が９．５／０．５〜０．５／９．５の範囲内にあることを特徴とするサニタリー部品用ポリアルキレンテレフタレート樹脂組成物。【選択図】なし。【特許請求の範囲】
【請求項１】
（Ａ）ポリアルキレンテレフタレート樹脂  ９９．９５〜６７重量部、
（Ｂ）芳香族基含有非晶性熱可塑性樹脂  ０〜３０重量部及び
（Ｃ）耐加水分解性改良剤  ０．０５〜３重量部
の合計量１００重量部に対して
（Ｄ）ガラス系充填剤  ６０〜１５０重量部
を配合してなる組成物であって、当該（Ｄ）ガラス系充填剤が、非等方性ガラス系充填剤（Ｄ１）と等方性ガラス系充填剤（Ｄ２）とからなり、その配合比率（Ｄ１／Ｄ２）が９．５／０．５〜０．５／９．５の範囲内にあることを特徴とするサニタリー部品用ポリアルキレンテレフタレート樹脂組成物。
【請求項２】
成分（Ｄ）は、下記（１）〜（３）の特性を有するものを使用することを特徴とする請求項１に記載のサニタリー部品用ポリアルキレンテレフタレート樹脂組成物。
（１）  等方性ガラス系充填剤（Ｄ２）は、粒径が１μｍ〜５０μｍである。
（２）  非等方性ガラス系充填剤（Ｄ１）は、換算径が５μｍ〜１５０μｍである。
（３）  非等方性ガラス系充填剤（Ｄ１）は、アスペクト比が繊維状の場合３〜２５、板状の場合３〜１５０の範囲内である。
【請求項３】
非等方性ガラス系充填剤（Ｄ１）が異形断面ミルドファイバー、ガラスフレークから選定されたものであることを特徴とする請求項１又は２に記載のサニタリー部品用ポリアルキレンテレフタレート樹脂組成物。
【請求項４】
成分（Ｂ）がポリカーボネート樹脂であることを特徴とする請求項１〜３のいずれかに記載のサニタリー部品用ポリアルキレンテレフタレート樹脂組成物。
【請求項５】
成分（Ｂ）がポリスチレン系樹脂であることを特徴とする請求項１〜３のいずれかに記載のサニタリー部品用ポリアルキレンテレフタレート樹脂組成物。
【請求項６】
成分（Ｃ）がエポキシ化合物であることを特徴とする請求項１〜５のいずれかに記載のサニタリー部品用ポリアルキレンテレフタレート樹脂組成物。
【請求項７】
成分（Ｃ）がカルボジイミド化合物であることを特徴とする請求項１〜５のいずれかに記載のサニタリー部品用ポリアルキレンテレフタレート樹脂組成物。
【請求項８】
非等方性ガラス系充填剤（Ｄ１）が、
ａ）アスペクト比３〜２５で、換算径５μｍ〜６０μｍのミルドファイバー（Ｄ１ａ）
及び
ｂ）アスペクト比１５０〜４００で、換算径６０μｍ〜１５０μｍのチョップドストランド（Ｄ１ｂ）からなり、
その配合比率（Ｄ１ａ／Ｄ１ｂ）が重量で９．５／０．５〜５．５／４．５の範囲内にあることを特徴とする請求項１〜７のいずれかに記載のサニタリー部品用ポリアルキレンテレフタレート樹脂組成物。
【請求項９】
成分（Ｃ）がエポキシ化合物であり、かつ、その少なくとも一部がエポキシシラン化合物であることを特徴とする請求項８に記載のサニタリー部品用ポリアルキレンテレフタレート樹脂組成物。
【発明の詳細な説明】
【技術分野】
【０００１】
本発明は、機械的強度、耐加水分解性並びに硬度に優れた、成形品表面外観の良好なサニタリー部品用ポリアルキレンテレフタレート樹脂組成物に関するもので、洗面カウンター、洗面ボール、トイレカウンターなどのサニタリー部品用成形材として有用である。
【背景技術】
【０００２】
浴室、洗面所、トイレ、台所の洗面ボール、手洗ボールやカウンターなどサニタリー水周り建築部材には重くて脆い陶器に代わり、不飽和ポリエステルやアクリル系の熱硬化性樹脂にガラス繊維などを配合した繊維補強熱硬化性樹脂が多く使用されてきた。これらの熱硬化性樹脂製品は、プレス成形、注型成形などの成形方法によって製造されている。しかし、繊維補強熱硬化性樹脂を用いる場合には成形に時間がかかり、製造コストも高く、また熱硬化性樹脂製品は、再溶融できないため、リサイクルが困難であり、廃棄処理の点で問題を有している。
【０００３】
このため、熱硬化性樹脂製品に代わる、熱可塑性樹脂製品が注目されつつある。要求特性としては、成形品の外観が良好であり、機械的強度、剛性に優れることはもとより、表面硬度、耐擦傷性、耐加水分解性、耐薬品性などの厳しい性能が要求される。従来、ポリエステル樹脂に無機充填材を配合した材料は、耐熱性、機械的強度、剛性、寸法安定性及び耐汚染性等に優れるため、熱硬化性樹脂に代わる材料として検討がなされてきた。中でも、強化ポリアルキレンテレフタレート樹脂組成物は、機械的特性、耐候性、耐熱老化性、製品外観において特に優れ、また高濃度に充填材を添加できるという特性を持つ。しかし、従来の強化アルキレンテレフタレート樹脂組成物のサニタリー部品への適用の場合、寸法精度、成形品表面外観などの問題のため、また重量感をだすため、充填剤として硫酸バリウム等に代表される等方性粒状充填剤が主に用いられてきた。
【０００４】
例えば、特許文献１においては、ポリブチレンテレフタレート、ポリエチレンテレフタレート等のベース樹脂に３０〜８５重量％の硫酸バリウムを配合する組成物が開示されている。該米国特許出願明細書によれば、硫酸バリウムを高割合で含有する該組成物はその緻密さに基づくセラミック様の感触及び外観ならびに平滑な光沢のある表面をもつことが開示されている。しかし、衝撃強度などの機械的強度が不十分で、強度を補うため、肉厚にすることを余儀なくされた。
【０００５】
特許文献２は、上記特許文献１の組成物の機械強度並びに色調の改善を図ったもので、上記組成に、安定化剤及び随意にスチレンゴム耐衝撃性改良剤を配合した組成物が開示されている。しかし、この組成物の場合には剛性と表面外観が低下するなどの問題を有する。
【０００６】
特許文献３には、ポリブチレンテレフタレート樹脂（Ａ）２０〜４０重量％、ポリエチレンテレフタレート樹脂（Ｂ）５〜２５重量％、メタクリル系樹脂（Ｃ）５〜２５重量％、及び硫酸バリウム（Ｄ）３０〜５０重量％からなる、熱可塑性樹脂組成物が開示されている。外観が陶器調であること、並びに表面の鉛筆硬度が２Ｈ以上であることを特徴とする組成物であるが、メタクリル系樹脂は、ポリブチレンテレフタレート樹脂、ポリエチレンテレフタレート樹脂との相溶性が悪いため、機械的強度が不十分である。
【０００７】
特許文献４には、（Ａ１）ポリトリメチレンテレフタレート１００〜５０重量部、（Ａ２）熱可塑性樹脂０〜５０重量部及び（Ｂ）エポキシ樹脂０〜２０重量部の合計１００重量部に対して（Ｃ）平均繊維径７μｍ以下の繊維状フィラーを５０〜１００重量部配合する、強化ＰＴＴ樹脂組成物が開示されており、成分（Ｃ）が、ワラストナイト、ホウ酸アルミニウム、チタン酸カリウムおよびテトラポット型酸化亜鉛の群から選ばれる一種以上の繊維状フィラーが好ましいとされている。当該発明においては、（Ａ２）熱可塑性樹脂としては、ポリカーボネート樹脂が主体に使用され、ポリアルキレンテレフタレートとして、ポリトリメチレンテレフタレートに限定されているものの、機械的特性として曲げ弾性率しか記載されていない上に、上記のフィラーの配合では発明者らの検討ではサニタリー用途の大型成形品では耐衝撃性などが不十分であった。
【０００８】
【特許文献１】米国特許第５，１４９，７３４号明細書
【特許文献２】特開平６−２７９６６５号公報
【特許文献３】特開２００６−２３３０６６号公報
【特許文献４】特開２００６−２５７１５８号公報
【発明の開示】
【発明が解決しようとする課題】
【０００９】
本発明は、上記状況に鑑み、硫酸バリウムを配合した物に比較し、陶器調質感はやや犠牲になるものの、機械的強度、耐加水分解性、表面硬度、耐擦傷性に優れた、成形品表面外観が良好で、また材料コストの上で有利なサニタリー部品用熱可塑性樹脂組成物を提供することを目的としたものである。
【課題を解決するための手段】
【００１０】
本発明者は、前記課題を解決するため、ポリアルキレンテレフタレート樹脂にエポキシ化合物などの耐加水分解性改良剤と非等方性ガラス系充填剤と等方性ガラス系充填剤とを配合することにより、上記目的を到達することを見出し、さらには芳香族基含有非晶性樹脂を配合することにより、成形品表面外観ならびに成形時の流動性が改善されることを見出し、本発明に到達した。
【００１１】
本発明の要旨は、
（イ）
（Ａ）ポリアルキレンテレフタレート樹脂  ９９．９５〜６７重量部、
（Ｂ）芳香族基含有非晶性熱可塑性樹脂  ０〜３０重量部及び
（Ｃ）耐加水分解性改良剤  ０．０５〜３重量部
からなる成分（Ａ）、（Ｂ）並びに（Ｃ）の合計量１００重量部に対して
（Ｄ）ガラス系充填剤  ６０〜１５０重量部
を配合してなり、当該（Ｄ）ガラス系充填剤が非等方性ガラス系充填剤と等方性ガラス系充填剤からなり、その配合比率が９．５／０．５〜０．５／９．５の範囲であることを特徴とするサニタリー部品用ポリアルキレンテレフタレート樹脂組成物。
（ロ）
成分（Ｄ）は、次記（１）〜（３）の特性を有するものを使用することを特徴とする上記（イ）に記載のサニタリー部品用ポリアルキレンテレフタレート樹脂組成物。
（１）等方性ガラス系充填剤の粒径が１〜５０μｍの範囲である。
（２）非等方性ガラス系充填剤の換算径が５〜１５０μｍの範囲である。
（３）繊維状非等方性ガラス系充填剤のアスペクト比が３〜２５の範囲、板状非等方性ガラス系充填剤のアスペクト比が３〜１５０の範囲である。
（ハ）
非等方性ガラス系充填剤が異形断面ミルドファイバー、ガラスフレークから選定されたものであることを特徴とする上記（イ）又は
（ニ）
芳香族基含有非晶性樹脂がポリカーボネート樹脂であることを特徴とする上記（イ）〜（ハ）のいずれかに記載のサニタリー部品用ポリアルキレンテレフタレート樹脂組成物。
（ホ）
芳香族基含有非晶性樹脂がポリスチレン系樹脂であることを特徴とする上記（イ）〜（ハ）のいずれかに記載のサニタリー部品用ポリアルキレンテレフタレート樹脂組成物。
（ヘ）
耐加水分解性改良材がエポキシ化合物であることを特徴とする上記（イ）〜（ホ）のいずれかに記載のサニタリー部品用ポリアルキレンテレフタレート樹脂組成物。
（ト）
耐加水分解性改良材がカルボジイミド化合物であることを特徴とする上記（イ）〜（ホ）のいずれかに記載のサニタリー部品用ポリアルキレンテレフタレート樹脂組成物。
（チ）
非等方性ガラス系充填剤（Ｄ１）が、
ａ）アスペクト比３〜２５で、換算径５μｍ〜６０μｍのミルドファイバー（Ｄ１ａ）
及び
ｂ）アスペクト比１５０〜４００で、換算径６０μｍ〜１５０μｍのチョップドストランド（Ｄ１ｂ）からなり、
その配合比率（Ｄ１ａ／Ｄ１ｂ）が重量で９．５／０．５〜５．５／４．５の範囲内にあることを特徴とする上記（イ）〜（ト）のいずれかに記載のサニタリー部品用ポリアルキレンテレフタレート樹脂組成物。
（リ）
成分（Ｃ）がエポキシ化合物であり、かつ、その少なくとも一部がエポキシシラン化合物であることを特徴とする上記（チ）に記載のサニタリー部品用ポリアルキレンテレフタレート樹脂組成物。
に存する。
【発明の効果】
【００１２】
本発明のポリアルキレンテレフタレート樹脂組成物は外観が極めて良好であり、剛性、耐衝撃性、表面硬度、耐薬品性および大型成形性に優れ、サニタリー部品用成形材として有用である。
【発明を実施するための最良の形態】
【００１３】
（Ａ）ポリアルキレンテレフタレート樹脂
本発明における（Ａ）ポリアルキレンテレフタレート樹脂としては、ポリアルキレンテレフタレート単独重合体の他、アルキレンテレフタレート共重合体、あるいはこれらのポリアルキレンテレフタレートの混合物などが挙げられる。
【００１４】
ポリアルキレンテレフタレートとしては、ジオール成分とテレフタル酸からなる。ジオール成分としては、エチレングリコール、１、４ーブタンジオール、プロピレングリコール、トリメチレングリコール、テトラメチレングリコール、ヘキサメチレングリコール、ネオペンチルグリコール、ジエチレングリコール、ポリエチレングリコール、シクロヘキサンジメタノール、２，２ービス（２′ーヒドロキシエトキシフェニル）プロパン等が挙げられ、好ましくは、ポリブチレンテレフタレート（以下にＰＢＴと略記することがある）、ポリエチレンテレフタレート（以下にＰＥＴと略記することがある）、ポリトリメチレンテレフタレートなどが挙げられる。更に好ましくは耐薬品性、成形性、ならびに材料価格などの点からＰＢＴを主成分とするポリアルキレンテレフタレート樹脂が好ましい。
【００１５】
アルキレンテレフタレートの共重合体としては、アルキレンテレフタレート構成単位を主構成単位とするコポリエステルであり、２種以上のジオール成分とテレフタル酸からなるコポリエステル、ジオール成分、テレフタル酸およびテレフタル酸以外のジカルボン酸からなるコポリエステルなどが挙げられる。共重合されるモノマーは２５モル％以内が耐熱性の低下を起こさず好ましい。テレフタル酸以外のジカルボン酸としては、イソフタル酸、ナフタレンジカルボン酸、ジフェニルジカルボン酸、ジフェニルエーテルジカルボン酸、ジフェニルメタンジカルボン酸、ジフェニルスルホンジカルボン酸、コハク酸、アジピン酸、セバシン酸、スベリン酸、アゼライン酸、ダイマー酸などが挙げられる。ジオール成分は、上述のジオール成分を２種類以上共重合することにより得ることができるが。本発明において好ましいアルキレンテレフタレートのコポリエステルの具体例としては、イソフタル酸共重合ポリブチレンテレフタレート、イソフタル酸共重合ポリエチレンテレフタレートなどが挙げられ、特に、イソフタル酸成分が２５重量％以内のものが耐熱性の低下が少なく好ましい。
【００１６】
ポリアルキレンテレフタレートの混合物としては、例えば、ポリブチレンテレフタレートとポリブチレンテレフタレート以外のポリアルキレンテレフタレートとの混合物、ポリブチレンテレフタレートとアルキレンテレフタレートのコポリエステルとの混合物などが挙げられ、耐加水分解性及び成形時の流動性が著しく改良される点で、好ましくは、ポリブチレンテレフタレートとポリエチレンテレフタレートとの混合物、ポリブチレンテレフタレートとポリトリメチレンテレフタレートとの混合物、ポリブチレンテレフタレートとポリブチレンテレフタレート／イソフタレートコポリマーとの混合物などが挙げられる。
【００１７】
混合物におけるポリブチレンテレフタレートとポリエチレンテレフタレートなどの他種のポリアルキレンテレフタレートとの重量比は、好ましくは１００／０〜４０／６０であり、より好ましくは９５／５〜６５／４５である。ポリブチレンテレフタレートの割合が、４０重量％未満であると耐熱性が低下しやすい。ただ、混合物は溶融混練および成形時にエステル交換などを起こしやすく、耐熱性が低下するので、有機リン酸エステル化合物などの配合により抑制することが好ましい。
【００１８】
ポリアルキレンテレフタレートの固有粘度〔η〕は、好ましくは、０．５〜１．５である。固有粘度の測定は、フェノールとテトラクロロエタンの１：１（重量比）の溶媒中、３０℃の温度で測定される。ポリブチレンテレフタレートの固有粘度は、好ましくは、０．６〜１．４であり、ポリエチレンテレフタレートの固有粘度は、好ましくは、０．６〜１．０である。固有粘度が下限より低いと、機械的強度が十分でなく、上限より大きいと溶融成形時の流動性が低下する。
【００１９】
また、ポリアルキレンテレフタレートの末端カルボキシル基量は、１２０ｅｑ／トン以下、さらに１０〜８０ｅｑ／トンが好ましい。１２０ｅｑ／トンより高いと樹脂組成物の溶融成形時にガスが発生しやすく、良好な成形品表面外観を得るのが困難になる。しかし、過度の低末端カルボキシル濃度のポリアルキレンテレフタレート樹脂の製造は著しく生産性が悪くなるという問題がある。本発明において末端カルボキシル基濃度の測定は、ベンジルアルコール２５ｍＬにポリアルキレンテレフタレート０．５ｇを溶解し、水酸化ナトリウムの０．０１モル／Ｌベンジルアルコール溶液を使用して滴定により実施した。末端カルボキシル基濃度を調整する方法としては、重合時の原料仕込み比、重合温度、減圧方法などの重合条件を調節する方法や、末端封鎖剤を反応させる方法などにより行うことができる。
【００２０】
（Ｂ）芳香族基含有非晶性樹脂
本発明において（Ｂ）芳香族基含有非晶性樹脂とは、樹脂成分中にベンゼン環または縮合ベンゼン環を有し、分子量比率として３０％以上含む非晶性樹脂をいう。具体的には、ポリスチレン樹脂（ＰＳ）、ハイインパクトポリスチレン樹脂（ＨＩＰＳ）、アクリロニトリル・スチレン共重合体樹脂（ＡＳ樹脂）、アクリロニトリル・ブタジエン・スチレン共重合体樹脂（ＡＢＳ樹脂）、ＡＡＳ樹脂、ＡＥＳ樹脂、無水マレイン酸スチレン共重合体樹脂などのスチレン系樹脂、ポリカーボネート樹脂、ポリアリレート樹脂、ポリエーテルスルホン樹脂、およびポリフェニレンエーテル樹脂などを挙げることができるが、（Ｂ）芳香族基含有非晶性樹脂は、上に例示したものに限定されるものではない。（Ｂ）芳香族基含有非晶性樹脂の中で最も好ましいのは、ポリカーボネート樹脂である。（Ｂ）芳香族基含有非晶性樹脂は、一種でも二種以上の混合物であってもよい。ポリカーボネート樹脂は、ポリアルキレンテレフタレートと相溶性がよく、成形品の表面外観の改良効果も著しい。
【００２１】
ここで、ベンゼン環または縮合ベンゼン環を有する樹脂成分中に占める分子量比率（％）とは、一分子の分子量の中に含まれる、ベンゼン環および縮合ベンゼン環の総分子量の占める割合をいう。例えば、ポリスチレンの構造式は（ＣＨ２ＣＨＣ６Ｈ５）ｎとして表され、この構造式における水素、炭素、酸素各原子の原子量をそれぞれ、１、１２、１６とすると、この構造式に占めるベンゼン環の分子量比率は、（１２×６＋５）／（１×８＋１２×８）＝７４％となる。また、ポリカーボネートの場合には、構造式は（Ｃ６Ｈ４Ｃ３Ｈ６Ｃ６Ｈ４ＯＣＯ）ｎとして表され、この構造式に占めるベンゼン環の分子量比率は、（１２×１２＋８）／（１×１６＋１２×１６＋１６×２）＝６３．３％となる。
【００２２】
（Ｂ）芳香族基含有非晶性樹脂成分中に占めるベンゼン環または縮合ベンゼン環の分子量比率が、３０％未満であると、芳香族ポリエステル樹脂との相溶性が悪くなり、最終的に得られる樹脂組成物の機械的強度が著しく低下する。したがって、代表的な非晶性樹脂であるアクリル樹脂（ポリメチルメタクリレート樹脂）は、分子鎖中に芳香族基を有していないので、芳香族ポリエステル樹脂との相溶性が悪く不適当である。さらに、ベンゼン環および縮合ベンゼン環に結合している水素原子の一部が、臭素などのハロゲン原子で置換されたものは排除しないが、ハロゲン原子で置換されてないものが好ましい。
【００２３】
（Ｂ）芳香族基含有非晶性樹脂を配合する場合のその配合量は、ポリアルキレンテレフタレート樹脂と（Ｂ）芳香族基含有非晶性樹脂との重量比で１００／０〜７０／３０の範囲とするのが好ましい。（Ｂ）芳香族基含有非晶性樹脂の配合量が５重量部より少ないと成形品の表面平滑性向上効果が発揮されにくく、３０重量部より多いと機械的性質および耐熱性の低下が発生することがある。
【００２４】
（Ｃ）耐加水分解性改良剤
本発明において使用される耐加水分解性改良剤は、既知のものが使用可能であり、カルボジイミド化合物やエポキシ化合物、オキサゾリン化合物、オキサジン化合物がよく知られているが、ポリアルキレンテレフタレート樹脂が水蒸気等により加水分解を受け、分子量低下を起こすと同時に機械的強度等の低下をすることを抑制するための化合物であるが、本発明のサニタリー部品用として重要な特性である、洗剤に対する耐薬品性の改善のためにも有用である。中でもエポキシ化合物やカルボジイミド化合物が、熱可塑性樹脂すなわちポリアルキレンテレフタレート樹脂（Ａ）及び、配合されている場合は、芳香族基含有非晶性熱可塑性樹脂（Ｂ）と充填剤の接着性の改良にも効果があり好ましく使用される。このような観点からは、本発明組成物に配合される熱可塑性樹脂として、ポリアルキレンテレフタレート樹脂（Ａ）、又はこれと芳香族基含有非晶性熱可塑性樹脂（Ｂ）のみからなるものがさらに好ましい。
【００２５】
本発明に使用される耐加水分解性改良剤であるカルボジイミド化合物とは、１分子中にカルボジイミド基（−Ｎ＝Ｃ＝Ｎ−）を少なくとも２個有する化合物であって、例えば、分子中にイソシアネート基を少なくとも２個有する多価イソシアネート化合物を、カルボジイミド化触媒の存在下、脱二酸化炭素縮合反応（カルボジイミド化反応）を行わせることによって製造することが出来る。カルボジイミド化反応は、公知の方法により行うことが出来、具体的には、イソシアネートを不活性な溶媒に溶解するか、或いは無溶剤で窒素等の不活性気体の気流下又はバブリング下でフォスフォレンオキシド類に代表される有機リン系化合物等のカルボジイミド化触媒を加え、１５０〜２００℃の温度範囲で加熱及び攪拌することにより、脱二酸化炭素を伴う縮合反応（カルボジイミド化反応）を進めることが出来る。
【００２６】
好ましい多価イソシアネート化合物としては、分子中にイソシアネート基を２個有する２官能イソシアネートが特に好適であるが、３個以上のイソシアネート基を有するイソシアネート化合物をジイソシアネートと併用して用いることも出来る。又、多価イソシアネート化合物は、脂肪族イソシアネート、脂環族イソシアネート及び芳香族イソシアネートの何れであっても構わない。多価イソシアネートの具体例としては、ヘキサメチレンジイソシアネート（ＨＤＩ）、水添キシリレンジイソシアネート（Ｈ６ＸＤＩ）、キシリレンジイソシアネート（ＸＤＩ）、２，２，４−トリメチルヘキサメチレンジイソシアネート（ＴＭＨＤＩ）、１，１２−ジイソシアネートドデカン（ＤＤＩ）、ノルボルナンジイソシアネート（ＮＢＤＩ）、２，４−ビス−（８−イソシアネートオクチル）−１，３−ジオクチルシクロブタン（ＯＣＤＩ）、４，４’−ジシクロヘキシルメタンジイソシアネート（ＨＭＤＩ）、テトラメチルキシリレンジイソシアネート（ＴＭＸＤＩ）、イソホロンジイソシアネート（ＩＰＤＩ）、２，４，６−トリイソプロピルフェニルジイソシアネート（ＴＩＤＩ）、４，４’−ジフェニルメタンジイソシアネート（ＭＤＩ）、トリレンジイソシアネート（ＴＤＩ）、水添トリレンジイソシアネート（ＨＴＤＩ）等が挙げられるが、これらに限定されるものではない。
【００２７】
本発明に使用されるカルボジイミド化合物として、好適に用いられるのは、ＨＭＤＩ或いはＭＤＩから得られるカルボジイミド化合物であり、或いは市販の「カルボジライト」（商品名；日清紡（株）製）、「スタバクゾールＰ」（商品名；ライン・ケミー社製）を用いても良い。
【００２８】
次に、本発明で耐加水分解性改良剤成分（Ｃ）として用いられるエポキシ化合物としては、ビスフェノールＡ型エポキシ化合物、ビスフェノールＦ型エポキシ化合物、レゾルシン型エポキシ化合物、ノボラック型エポキシ化合物、脂環化合物型ジエポキシ化合物、グリシジルエーテル類、エポキシ化ポリブタジエン、更に具体的には、ビスフェノールＡ型エポキシ化合物、ビスフェノールＦ型エポキシ化合物、レゾルシン型エポキシ化合物、ノボラック型エポキシ化合物、ビニルシクロヘキセンジオキシド、ジシクロペンタジエンオキシド等の脂環化合物型エポキシ化合物が挙げられる。また、成分（Ｃ）のエポキシ化合物としては、耐薬品と樹脂への分散の観点からエポキシ当量１５０〜２８０ｇ／ｅｑのノボラック型エポキシ樹脂、またはエポキシ当量６００〜３０００ｇ／ｅｑのビスフェノールＡ型エポキシ樹脂が好ましく用いられる。より好ましくはエポキシ当量１８０〜２５０ｇ／ｅｑで分子量１０００〜６０００のノボラック型エポキシ樹脂、またはエポキシ当量６００〜３０００ｇ／ｅｑで分子量１２００〜６０００のビスフェノールＡ型エポキシ樹脂である。エポキシ当量及び分子量はカタログ値を用いる。
【００２９】
オキサゾリン基（環）を有する化合物としては、オキサゾリン、アルキルオキサゾリン（２−メチルオキサゾリン、２−エチルオキサゾリン等のＣ１−４アルキルオキサゾリン）やビスオキサゾリン化合物等が例示できる。ビスオキサゾリン化合物としては、２，２′−ビス（２−オキサゾリン）、２，２′−ビス（アルキル−２−オキサゾリン）［２，２′−ビス（４−メチル−２−オキサゾリン）、２，２′−ビス（４−エチル−２−オキサゾリン）、２，２′−ビス（４，４−ジメチル−２−オキサゾリン）等の２，２′−ビス（Ｃ１−６アルキル−２−オキサゾリン）等］、２，２′−ビス（アリール−２−オキサゾリン）［２，２′−ビス（４−フェニル−２−オキサゾリン）等］、２，２′−ビス（シクロアルキル−２−オキサゾリン）［２，２′−ビス（４−シクロヘキシル−２−オキサゾリン）等］、２，２′−ビス（アラルキル−２−オキサゾリン）［２，２′−ビス（４−ベンジル−２−オキサゾリン）等］、２，２′−アルキレンビス（２−オキサゾリン）［２，２′−エチレンビス（２−オキサゾリン）、２，２′−テトラメチレンビス（２−オキサゾリン）等の２，２′−Ｃ１−１０アルキレンビス（２−オキサゾリン）等］、２，２′−アルキレンビス（アルキル−２−オキサゾリン）［２，２′−エチレンビス（４−メチル−２−オキサゾリン）、２，２′−テトラメチレンビス（４，４−ジメチル−２−オキサゾリン）等の２，２′−Ｃ１−１０アルキレンビス（Ｃ１−６アルキル−２−オキサゾリン）等］、２，２′−アリーレンビス（２−オキサゾリン）［２，２′−（１，３−フェニレン）−ビス（２−オキサゾリン）、２，２′−（１，４−フェニレン）−ビス（２−オキサゾリン）、２，２′−（１，２−フェニレン）−ビス（２−オキサゾリン）、２，２′−ジフェニレンビス（２−オキサゾリン）等］、２，２′−アリーレンビス（アルキル−２−オキサゾリン）［２，２′−（１，３−フェニレン）−ビス（４−メチル−２−オキサゾリン）、２，２′−（１，４−フェニレン）−ビス（４，４−ジメチル−２−オキサゾリン）等の２，２′−フェニレン−ビス（Ｃ１−６アルキル−２−オキサゾリン）等］、２，２′−アリーロキシアルカンビス（２−オキサゾリン）［２，２′−９，９′−ジフェノキシエタンビス（２−オキサゾリン）等］、２，２′−シクロアルキレンビス（２−オキサゾリン）［２，２′−シクロヘキシレンビス（２−オキサゾリン）等］、Ｎ，Ｎ′−アルキレンビス（２−カルバモイル−２−オキサゾリン）［Ｎ，Ｎ′−エチレンビス（２−カルバモイル−２−オキサゾリン）、Ｎ，Ｎ′−テトラメチレンビス（２−カルバモイル−２−オキサゾリン）等のＮ，Ｎ′−Ｃ１−１０アルキレンビス（２−カルバモイル−２−オキサゾリン）等］、Ｎ，Ｎ′−アルキレンビス（２−カルバモイル−アルキル−２−オキサゾリン）［Ｎ，Ｎ′−エチレンビス（２−カルバモイル−４−メチル−２−オキサゾリン）、Ｎ，Ｎ′−テトラメチレンビス（２−カルバモイル−４，４−ジメチル−２−オキサゾリン）等のＮ，Ｎ′−Ｃ１−１０アルキレンビス（２−カルバモイル−Ｃ１−６アルキル−２−オキサゾリン）等］、Ｎ，Ｎ′−アリーレンビス（２−カルバモイル−２−オキサゾリン）［Ｎ，Ｎ′−フェニレンビス（２−カルバモイル−オキサゾリン）等］等が例示できる。また、オキサゾリン基を有する化合物には、オキサゾリン基を含有するビニルポリマー［日本触媒（株）製，エポクロスＲＰＳシリーズ、ＲＡＳシリーズ及びＲＭＳシリーズ等］等も含まれる。これらのオキサゾリン化合物のうち、ビスオキサゾリン化合物が好ましい。
【００３０】
オキサジン基（環）を有する化合物としては、オキサジンやビスオキサジン化合物等が例示できる。ビスオキサジン化合物としては、２，２′−ビス（５，６−ジヒドロ−４Ｈ−１，３−オキサジン）、２，２′−ビス（アルキル−５，６−ジヒドロ−４Ｈ−１，３−オキサジン）［２，２′−ビス（４−メチル−５，６−ジヒドロ−４Ｈ−１，３−オキサジン）、２，２′−ビス（４，４−ジメチル−５，６−ジヒドロ−４Ｈ−１，３−オキサジン）、２，２′−ビス（４，５−ジメチル−５，６−ジヒドロ−４Ｈ−１，３−オキサジン）等の２，２′−ビス（Ｃ１−６アルキル−５，６−ジヒドロ−４Ｈ−１，３−オキサジン）等］、２，２′−アルキレンビス（５，６−ジヒドロ−４Ｈ−１，３−オキサジン）［２，２′−メチレンビス（５，６−ジヒドロ−４Ｈ−１，３−オキサジン）、２，２′−エチレンビス（５，６−ジヒドロ−４Ｈ−１，３−オキサジン）、２，２′−ヘキサンメチレンビス（５，６−ジヒドロ−４Ｈ−１，３−オキサジン）等の２，２′−Ｃ１−１０アルキレンビス（５，６−ジヒドロ−４Ｈ−１，３−オキサジン）等］、２，２′−アリーレンビス（５，６−ジヒドロ−４Ｈ−１，３−オキサジン）［２，２′−（１，３−フェニレン）−ビス（５，６−ジヒドロ−４Ｈ−１，３−オキサジン）、２，２′−（１，４−フェニレン）−ビス（５，６−ジヒドロ−４Ｈ−１，３−オキサジン）、２，２′−（１，２−フェニレン）−ビス（５，６−ジヒドロ−４Ｈ−１，３−オキサジン）、２，２′−ナフチレンビス（５，６−ジヒドロ−４Ｈ−１，３−オキサジン）、２，２′−ジフェニレンビス（５，６−ジヒドロ−４Ｈ−１，３−オキサジン）等］、Ｎ，Ｎ′−アルキレンビス（２−カルバモイル−５，６−ジヒドロ−４Ｈ−１，３−オキサジン）［Ｎ，Ｎ′−エチレンビス（２−カルバモイル−５，６−ジヒドロ−４Ｈ−１，３−オキサジン）、Ｎ，Ｎ′−テトラメチレンビス（２−カルバモイル−５，６−ジヒドロ−４Ｈ−１，３−オキサジン）等のＮ，Ｎ′−Ｃ１−１０アルキレンビス（２−カルバモイル−５，６−ジヒドロ−４Ｈ−１，３−オキサジン）等］、Ｎ，Ｎ′−アルキレンビス（２−カルバモイル−アルキル−５，６−ジヒドロ−４Ｈ−１，３−オキサジン）［Ｎ，Ｎ′−エチレンビス（２−カルバモイル−４−メチル−５，６−ジヒドロ−４Ｈ−１，３−オキサジン）、Ｎ，Ｎ′−ヘキサメチレンビス（２−カルバモイル−４，４−ジメチル−５，６−ジヒドロ−４Ｈ−１，３−オキサジン）等のＮ，Ｎ′−Ｃ１−１０アルキレンビス（２−カルバモイル−Ｃ１−６アルキル−５，６−ジヒドロ−４Ｈ−１，３−オキサジン）等］、Ｎ，Ｎ′−アリーレンビス（２−カルバモイル−５，６−ジヒドロ−４Ｈ−１，３−オキサジン）［Ｎ，Ｎ′−フェニレンビス（２−カルバモイル−オキサジン）等］等が例示できる。これらのオキサジン化合物のうち、ビスオキサジン化合物が好ましい。
【００３１】
耐加水分解性改良剤（Ｃ）の配合量は、成分（Ａ）、（Ｂ）及び（Ｃ）の合計量１００重量部に対して、０．０５〜３重量部であり、さらに好ましくは０．１〜２重量部である。０．０５重量部未満であると、耐加水分解性の改良効果が期待されない、３重量部より多いと流動性の低下を起こし、成形加工性が低下する。
【００３２】
（Ｄ）ガラス系充填剤
本発明においては、機械的特性が安定しており、耐薬品性等が良好で、また種々の形状のものを入手しやすいということから、ガラス系充填剤が使用される。
【００３３】
本発明組成物において使用されるガラス系充填剤は、形状の異方性の指標であるアスペクト比の大きな非等方性ガラス系充填剤（Ｄ１）と、アスペクト比が１又は１に近い等方性ガラス系充填剤（Ｄ２）の両者を含むものである。
【００３４】
しかして、本発明組成物において使用する、非等方性ガラス系充填剤（Ｄ１）は、剛性、引張強度、耐衝撃性の改良効果を明確に確認できる点で、３以上のアスペクト比が好ましく、５以上が特に好ましい。具体的には、ガラス繊維、ミルドファイバー、チョップドストランド等の繊維状物；ガラスフレーク等の平板状物の各種市販品が容易に入手でき、そのまま又は破砕して使用可能である。また、成形品であるサニタリー部品の表面外観の点からは、上記繊維状非等方性ガラス系充填剤では、アスペクト比は２５以下が好ましく、２０以下が特に好ましい。また、上記平板状非等方性ガラス系充填剤では、同様な観点からアスペクト比は１５０以下が好ましく、１３０以下が特に好ましい。すなわち、実用的なアスペクト比は、繊維状非等方性ガラス系充填剤では、３〜２５、好ましくは５〜２０の範囲から、また、平板状非等方性ガラス系充填剤では、３〜１５０、好ましくは５〜１３０の範囲から選択される。もちろん、繊維状非等方性ガラス系充填剤と平板状非等方性ガラス系充填剤とを組み合わせて使用することもできる。
【００３５】
さらに、非等方性ガラス系充填剤（Ｄ１）の選択に際しては、粒径が小さいと、本発明における強化材としての役割を果たせないこと、大きすぎると成形品表面外観が低下することを考慮する。したがって、それぞれ、繊維長と平均径、板厚と表面積から求められる、繊維状、平板状非等方性ガラス系充填剤の体積と同じ体積の球に換算したときの該球の直径（以下、「換算径」という。）が５μｍ〜１５０μｍ、好ましくは７μｍ〜１２０μｍ、更に好ましくは１０μｍ〜１００μｍの範囲から選択することが望ましい。
【００３６】
また、非等方性ガラス系充填剤（Ｄ１）の選択に際して、アスペクト比の異なる複数種の繊維状充填剤の併用は、剛性、引張強度、耐衝撃性の改良のほか、耐加水分解性も改善する効果があり好ましい。実用的には、非等方性ガラス系充填剤（Ｄ１）が、ａ）アスペクト比３〜２５で、換算径５μｍ〜６０μｍのミルドファイバー（Ｄ１ａ）及びｂ）アスペクト比１５０〜４００で、換算径６０μｍ〜１５０μｍのチョップドストランド（Ｄ１ｂ）からなり、その配合比率（Ｄ１ａ／Ｄ１ｂ）が重量で９．５／０．５〜５．５／４．５の範囲内にあるのが好ましい。
【００３７】
このように、成分（D)を構成する非等方性ガラス系充填剤（Ｄ１）として、アスペクト比の相違する複数種の充填剤を配合する場合には、成分（Ｃ）のエポキシ化合物の少なくとも一部を、エポキシシラン化合物で構成すると、耐加水分解性改良の効果だけでなく、剛性、引張強度、耐衝撃性も一層改善する効果があり好ましい。実用的には、エポキシシランカップリング剤として慣用されている化合物を配合する。そのエポキシ当量としては、一般的に１００〜４００ｇ／ｅｑであることが好ましく、中でも２００〜３００ｇ／ｅｑであることが好ましい。エポキシ当量の値が大きすぎると、耐加水分解性の改良効果が十分とならない場合があり、小さすぎると、増粘してしまう場合があり、好ましくない。具体的には、例えば、γ−グリシドキシプロピルトリメトキシシラン（エポキシ当量２３６ｇ／ｅｑ）、γ―グリシドキシプロピルメチルジエトキシシラン（同２４８ｇ／ｅｑ）、β−（３，４エポキシシクロヘキシル）エチルトリメトキシシラン（同２４６ｇ／ｅｑ）等が挙げられる。
【００３８】
更には、必要に応じてエポキシシランカップリング剤以外のシランカップリング剤を用いても良い。例えば、ビニルシラン、アミノシラン、メタクリルシラン、メルカプトシラン、イソシアネートシランが挙げられる。
【００３９】
一方、本発明組成物において使用する、等方性ガラス系充填剤（Ｄ２）は、成形時の流動性、寸法安定性の改良効果を明確に確認できる点で、アスペクト比は３未満が好ましく、２以下が特に好ましい。具体的には、球状物、粒状物等等方性ガラス系充填剤（Ｄ２）の各種市販品が容易に入手でき、使用可能である。また、等方性ガラス系充填剤（Ｄ２）の選択に際しては、好ましい粒径は３〜５０μｍの範囲であり、粒径が小さすぎると分散が困難になり、また大きすぎると表面外観が低下する。
【００４０】
本発明において、アスペクト比とは、球状、粒状等の等方性ガラス系充填剤（Ｄ２）においては、（粒子の最長径／最短径）の比であり、繊維状、棒状等の非等方性ガラス系充填剤（Ｄ１）においては、（繊維方向の繊維長／繊維方向に垂直な断面での最長径と最短径の平均値）の比であり、平板状の非等方性ガラス系充填剤（Ｄ１）においては、（平板の最長径と最短径の平均値／板厚）の比を言う。
【００４１】
アスペクト比の測定は、充填剤を折損しないように中性界面活性剤水溶液中に分散させ、その分散水溶液をピペットを用いてスライドグラス上に移し、顕微鏡で写真撮影し、その写真画像に対して、画像解析ソフトを用い、１０００〜２０００本の充填剤について行う。通常、測定した全アスペクト比の平均値で表示する。同時に、分布を求めることもできる。なお、組成物ペレットまたは成形品の場合は、約５ｇのサンプルを切り出し、温度６００℃の電気炉で２時間灰化後、残った充填剤に対して上記の測定が行われる。
【００４２】
（Ｄ）ガラス系充填剤は、その取扱い及び樹脂との密着性の見地から、使用にあたって必要ならば収束剤又は表面処理剤を使用することができる。例えば、エポキシ系化合物、イソシアネート系化合物、シラン系化合物、チタネート系化合物等、公知の表面処理剤、収束剤の使用が可能である。（Ｄ）ガラス系充填剤はこれ等の化合物により、あらかじめ表面処理又は収束処理を施して用いるか、又は組成物調製の際同時に添加してもよい。
【００４３】
また、本発明において非等方性ガラス系充填剤（Ｄ１）として使用されるガラス繊維、ミルドファイバー、チョップドストランド等の繊維状充填剤の、繊維の長手方向に対する略垂直な断面形状としては、略真円のもの以外に異形断面のものを用いることもできる。異形断面とは、該繊維断面が例えば長円形、楕円形、まゆ形等の細長い扁平な形状や、三角形、Ｖ字形、星形等のいわゆる略真円形状ではない、扁平率の高い繊維断面を意味する。ここで扁平率とは、該繊維断面形状における長手方向の最大長さを、それに直角方向の最大長さ（幅）で割った値を意味しており、断面形状が湾曲していた場合には、長手方向の最大長さはその湾曲に沿って計った長さ（即ち湾曲を直線に矯正した長さ）を意味する。扁平率は２．３〜３０が好ましく、２．４〜２０がより好ましく、２．５〜１２がさらに好ましい。このような異形断面繊維状充填剤の使用は、衝撃強度のほか、引張強度、曲げ弾性率も改善する効果が高く好ましい。さらに、非等方性ガラス系充填剤（Ｄ１）としてガラスフレークの使用も、同様の傾向の改善効果が認められ好ましい。
【００４４】
本発明に用いる（Ｄ）ガラス系充填剤の材料としては、Ｅガラス（ホウケイ酸ガラス）、Ｃガラス（化学用耐酸ガラス）、Ａガラス（一般用アルカリガラス）、Ｄガラス（低密度ガラス）、Ｍガラス（高弾性ガラス）、Ｓガラス（高強度ガラス）等の各種のガラスが好ましい例として挙げられ、アルカリ分が少なく、電気的特性が良好なＥガラスがより好ましい。
【００４５】
本発明において（Ｄ）ガラス系充填剤の配合量は、（Ａ）ポリアルキレンテレフタレート樹脂、（Ｂ）芳香族基含有非晶性樹脂、（Ｃ）エポキシ化合物の合計量１００重量部に対して、６０〜１５０重量部の範囲であり、６０重量部未満であると剛性、表面硬度が不足する。１５０重量部より多いと成形時の流動性が悪く、サニタリー部品のような大型射出成形品の成形が困難になる。更に好ましくは７０〜１２５重量部である。また、非等方性ガラス系充填剤（Ｄ１）と等方性ガラス系充填剤（Ｄ２）の配合比率（Ｄ１／Ｄ２）は重量比で９．５／０．５〜０．５／９．５の範囲であり、この範囲から外れると、機械的強度と流動性、成形品表面外観のバランスが保てない。更に好ましくは９／１〜２／８である。
【００４６】
本発明のポリアルキレンテレフタレート樹脂組成物は、（Ａ）ポリアルキレンテレフタレート樹脂、（Ｂ）芳香族基含有非晶性樹脂、（Ｃ）耐加水分解性改良剤、（Ｄ）ガラス系充填剤やその他の添加剤等を、適切にデザインされたスクリューを有する押出し機を用いて溶融混練して得ることができる。特に、（Ａ）ポリアルキレンテレフタレート樹脂、（Ｂ）芳香族基含有非晶性樹脂、（Ｃ）耐加水分解性改良剤を溶融混錬した後に、（Ｄ）ガラス系充填剤を添加するのが好ましい。本発明のポリアルキレンテレフタレート樹脂組成物には、上記の（Ａ）ポリアルキレンテレフタレート樹脂、（Ｂ）芳香族基含有非晶性樹脂、（Ｃ）耐加水分解性改良剤、（Ｄ）ガラス系充填剤に加え、各種用途及び目的に応じて、その他の成分を適宜配合することができる。
【００４７】
例えば、本発明の組成物に、結晶核剤を更に配合することができる。結晶核剤としては有機物、無機物のいずれも使用することができる。また、本発明の樹脂組成物に、成形性改良剤を更に配合することができる。成形性改良剤としては、リン酸エステル類、亜リン酸エステル類、高級脂肪酸類、高級脂肪酸金属塩類、高級脂肪酸エステル類、高級脂肪酸アミド化合物類、ポリアルキレングリコールあるいはその末端変性物類、低分子量ポリエチレンあるいは酸化低分子量ポリエチレン類、置換ベンジリデンソルビトール類、ポリシロキサン類、カプロラクトン類が挙げられるが、特に好ましいのは、高級脂肪酸類、高級脂肪酸金属塩類、高級脂肪酸エステル類である。また、本発明の樹脂組成物には、本発明の目的を損なわない範囲で、通常使用される難燃剤、紫外線吸収剤、耐熱安定剤、酸化防止剤、可塑剤、着色剤、整色剤、帯電防止剤、蛍光増白剤、つや消し剤、衝撃強度改良剤等の添加剤を配合することもできる。
【００４８】
また、本発明の樹脂組成物には、本発明の目的を損なわない範囲で、ガラス系充填剤以外のフィラーとして、炭素繊維、チタン酸カリウイスカー、酸化亜鉛ウイスカー、硼酸アルミニウムウイスカー、硫酸マグネシウムウイスカー、アラミド繊維、アルミナ繊維、炭化珪素繊維、セラミックス繊維、金属繊維、ウオラストナイト、ゼオライト、セリサイト、アタバルジャイト、セピオライト、ゾノトライト、カオリン、マイカ、クレー、パイロフィラメント、ベントナイト、タルク、アルミナ、酸化珪素、酸化マグネシウム、酸化ジルコニウム、珪酸ジルコニウム、酸化チタン、炭化カルシウム、炭酸マグネシウム、硫酸カルシウム、セラミックスビーズ、窒化硼素、窒化珪素、硫酸バリウム等で置き換えたり、追加したりすることができる。これらの中には樹脂組成物に対する着色能を有するものもあり、着色剤として使用する場合もある。
更に、機械的強度等の面からこれらの充填剤をシラン系、エポキシ系、ウレタン系、アクリル系あるいはチタネート系等のカップリング剤で処理して使用することがより好ましい。
【００４９】
本発明のポリアルキレンテレフタレート樹脂組成物は、外観が極めて良好であり、剛性、機械的特性、表面硬度、耐薬品性、及び大型成形性に優れるため、洗面カウンター、キッチンカウンター、浴槽、洗面ボール（洗面器）、手洗ボール（手洗器）、各種流し、トイレカウンター、キャビネット天板等浴室、洗面所、トイレ、台所で使用される製品の構成部材の少なくとも一部に使用することができる。
【実施例】
【００５０】
以下、実施例により本発明を更に詳細に説明するが、本発明は、その要旨を超えない限り、以下の実施例に何ら限定されるものではない。
【００５１】
［実施例、比較例に使用される成分］
（Ａ）ポリアルキレンテレフタレート樹脂
１）ポリブチレンテレフタレート樹脂（ＰＢＴ）：  三菱エンジニアリングプラスチックス社製（商品名ノバデュラン５００８）  固有粘度＝０．８５ｄｌ／ｇ、末端カルボキシル基量＝４０ｅｑ／トン。
２）ポリエチレンテレフタレート樹脂（ＰＥＴ）：  三菱化学社製（商品名ノバペックスＧＳ３８５）  固有粘度＝０．６５ｄｌ／ｇ。
【００５２】
（Ｂ）芳香族基含有非晶性樹脂
１）ポリカーボネート樹脂（ＰＣ）：  三菱エンジニアリングプラスチックス社製（商品名ユーピロンＳ３０００）  溶液粘度平均分子量２２５００。
２）アクリルニトリル−スチレン樹脂（ＡＳ）：  テクノポリマー社製（商品名ＳＡＮ−Ｈ）。
３）アクリルニトリル−ブタジエン−スチレン樹脂（ＡＢＳ）：  テクノポリマー社製（商品名ＡＢＳ１３０）。
【００５３】
（Ｃ）耐加水分解性改良剤
１）エポキシ化合物−１：  ｏ−クレゾールノボラック型エポキシ化合物  東都化成社製（商品名ＹＤＣＮ−７０４）  エポキシ当量１９５〜２２０ｇ／ｅｑ。
２）エポキシ化合物−２：  ビスフェノールＡジグリシジルエーテル  旭電化工業社製（商品名アデカサイザーＥＰ−１７）  エポキシ当量１８５ｇ／ｅｑ。
３）エポキシシラン化合物：  γ−グリシドキシプロピルトリメトキシシラン  日本ユニカー社製（商品名Ａ−１８７）  エポキシ当量２３６ｇ／ｅｑ。
４）カルボジイミド化合物：  日清紡社製（商品名カルボジライトＬＡ−１）。
【００５４】
（Ｄ）ガラス系充填剤
非等方性ガラス系充填剤（Ｄ１）
１）ミルドファイバー−１：  旭ファイバーグラス社製（商品名ＭＦ０６ＭＷ２−２０）  繊維長６５μｍ、繊維径１３μｍ、アスペクト比＝５、換算径＝２５μｍ、材料はＥガラス。
２）異形断面ミルドファイバー：  日東紡社製異形断面ガラスチョップドストランド（商品名ＣＳＧ  ３  ＰＡ８３０、長円形断面で扁平率４）をボールミルで粉砕した。平均繊維長１３０μｍ、平均繊維径１７．５μｍ、アスペクト比＝７、換算径＝４０μｍ、材料はＥガラス。
３）ミルドファイバー−２：  旭ファイバーグラス社製（商品名ＭＦ２０ＭＨ２−２０）  繊維長１５０μｍ、繊維径１３μｍ、アスペクト比＝１２、換算径＝３３μｍ、材料はＥガラス。
４）ガラスフレーク：  日本板硝子社製（商品名ガラスフレークＲＥＦ−１６０）  板厚５μｍ、粒径１６０μｍ、アスペクト比＝３２、換算径＝５７μｍ、材料はＥガラス。
５）異形断面チョップドストランド：  日東紡社製（商品名ＣＳＧ  ３  ＰＡ８３０）  平均繊維長３０００μｍ、繊維径（平均）１７．５μｍ（長円形断面で扁平率４）、アスペクト比＝１７１、換算径＝１００μｍ、材料はＥガラス。
６）ガラスチョップドストランド−１：  日本電気硝子社製（商品名ＥＣＳ０３Ｔ−１８７Ｈ）  平均繊維長３０００μｍ、繊維径１０．５μｍ、アスペクト比＝２８６、換算径＝７９μｍ、材料はＥガラス。
７）ガラスチョップドストランド−２：  オーエンスコーニング社製（商品名０３ＧＡ  ＦＴ５９２）  平均繊維長３０００μｍ、繊維径９．５μｍ、アスペクト比＝３１６、換算径＝７４μｍ、材料はＥガラス。
【００５５】
等方性ガラス系充填剤（Ｄ２）
８）ガラスビーズ：  ポッターズ・バロティーニ社製（商品名ＥＧＢ７３１Ｂ）  平均粒径２０μｍ、アスペクト比＝１〜１．２、材料はＥガラス。
【００５６】
他の充填剤
１）硫酸バリウム：  堺化学社製（商品名Ｂ５４）  平均粒径１．２μｍ。
２）ワラストナイト（珪酸カルシウム）：  ナイコ社製（商品名ナイグロス８、アミノシラン処理）  平均繊維径（Ｄ）＝８μｍ、平均繊維長（Ｌ）＝１３０μｍ、Ｌ／Ｄ＝１６。
【００５７】
（Ｅ）安定剤・着色剤
１）安定剤−１：  ヒンダードフェノール系酸化防止剤  チバ・スペシャリティ・ケミカルズ社製（商品名イルガノックス１０１０）。
２）安定剤−２：  リン酸系安定剤  旭電化工業社製（商品名アデカスタブＡＸ７１）。
３）着色剤：  酸化チタン  石原産業社製（商品名ＣＲ６０）  ＴｉＯ２  ９５重量％、平均粒径０．２１μｍ、Ａｌ系無機粉体（アルミナ）でコーティング処理。
【００５８】
［実施例１〜実施例２１、比較例１〜比較例６］
組成物の調製
後記表−２〜４に示す種類の（Ａ）ポリアルキレンテレフタレート樹脂、（Ｂ）芳香族基含有非晶性樹脂、（Ｃ）耐加水分解性改良剤、（Ｄ）ガラス系充填剤（ガラスチョップドストランドを除く）及び他の充填剤（硫酸バリウム又はワラストナイト）、（Ｅ）安定剤及び酸化チタンを、それぞれ、同表に示す割合（重量部）で秤量し、ヘンシェルミキサーで混合し、得られた混合物を、バレル（シリンダー）温度を２６０℃の温度に設定した二軸押出機（日本製鋼所社製、型式：ＴＥＸ−３０Ｃ、バレルは９ブロックで構成されている）のホッパーより供給した。
一方、（Ｄ）ガラスチョップドストランドは、混練によるガラス繊維折れの抑制の目的から、後記表−３〜４に示す種類を同表に示す割合（重量部）で定量フィーダーを用いて、押出機ホッパー側から５番目のブロックからサイドフィード方式で供給し、溶融・混練してペレット化した。
【００５９】
試験片の成形
得られたペレットを１２０℃の熱風乾燥機で６時間以上乾燥し、その乾燥ペレットを原料として、射出成形機（住友重機械社製、型式：ＳＧ−７５ＳＹＣＡＰ−ＭＩＩＩ）を使用し、シリンダー温度と金型温度とを、下記表−１に記載した温度に設定し、機械的強度測定用のＩＳＯに準拠した試験片（以下、「ＩＳＯ試験片」と略称する。）、及び、成形品表面外観評価用１００ｃｍ径の厚み２ｍｍの円盤（以下、「円盤試験片」と略称する。）を成形した。
［表１］  
表−１
シリンダー温度    金型温度
ＩＳＯ試験片                  ２６０℃          ８０℃
円盤試験片                    ２６５℃        １００℃
【００６０】
評価方法
下記に示す方法に従って、各評価項目の評価試験を行い、評価結果を後記表−２〜４に示した。
（ａ）比重：  成形品について、ＡＳＴＭ  Ｄ７９２に準拠する方法で評価を行った。装置：島津製作所製  型式  ＡＷ３２０−ＳＧＭを用いた。
（ｂ）引張強度（ＭＰａ）：  ＩＳＯ試験片について、ＩＳＯ５２７に準拠して測定した。
（ｃ）耐加水分解性（％）：  ＩＳＯ試験片を、温度１２１℃の飽和水蒸気中４０時間湿熱処理をした。該処理前後のＩＳＯ試験片について、ＩＳＯ５２７に準拠し引張試験を行い、引張強度を測定し、引張強度保持率（処理後の引張強度／処理前の引張強度）を算出した。
（ｄ）曲げ弾性率（ＭＰａ）：  ＩＳＯ試験片について、ＩＳＯ１７８に準拠して測定した。
（ｅ）シャルピー衝撃強度：  ＩＳＯ試験片について、ＩＳＯ１７９−１、１７９−２に準拠して測定した。
【００６１】
（ｆ）硬度
・鉛筆硬度：  東洋精機製作所社製鉛筆硬度試験機を用いて、ＪＩＳ  Ｋ−５４００に準拠して、円盤試験片表面の鉛筆硬度を評価した。
・ビッカース硬さ（Ｈｖ）：  （株）アカシ社製マイクロビッカース硬度計を用いて、円盤試験片表面硬度（単位Ｎ／ｍｍ２）を評価した。これは、対面角が１３６°の正四角錐のダイヤモンド圧子で円盤試験片表面に垂直に試験力Ｆ（Ｎ）を加え、生じたくぼみの対角線長さから算出されるくぼみの表面積Ｓ（ｍｍ２）で、試験力を除した値（Ｆ／Ｓ）を求める。
（ｇ）成形品初期外観：  円盤試験片の表面を目視観察し、ガラス繊維の浮きあがり状態で外観を評価した。評価基準は、観察結果を４段階に分け、ガラス繊維の浮き上がりが全く認められないものを◎、ガラス繊維の浮き上がりが殆ど認められず、一般的なサニタリー部品の許容外観範囲内であるものを○、ガラス繊維の浮き上がりが一部に認められるものを△、広い範囲にわたってガラス繊維の浮きが認められるものを×として表記した。実用上許容される範囲は、○又は◎である。
（ｈ）耐スクラッチ性：  円盤試験片表面に、荷重４．９ｋＰａをかけて、タオル生地にて１万２千回往復こすり試験を行った後の外観を、上記初期外観と同じ評価基準で評価した。
（ｉ）耐薬品性：  円盤試験片を、アルカリ性漂白剤（ニッサン石鹸社製、商品名ラブ）に室温にて１週間浸漬し、取り出し後、流水で十分洗剤を除去し、乾燥後、試験片表面を上記初期外観と同じ評価基準で評価した。
（ｊ）成形時の流動性：  樹脂組成物ペレットを用いて、射出成形機（住友重機械工業製、型式：ＳＥ５０Ｄ）にて、６ｍｍ径半円のスパイラル状の金型を用い、樹脂温度２５０℃、金型温度８０℃、射出圧力１００ＭＰａで射出成形し、流動長を測定した。流動長が１０ｃｍ以上を◎、１０〜８ｃｍの範囲を○、８ｃｍ未満を×と表記した。一般的なサニタリー部品サイズからは○以上が実用的な範囲と判断される。
【００６２】
【表２】
2009173876.tif 000002
【００６３】
【表３】
2009173876.tif 000003
【００６４】
【表４】
2009173876.tif 000004
【００６５】
上記表−２〜４に示した評価結果から、以下のことが明らかとなる。
１）ガラスチョップドストランドのみを配合した比較例１は、引張強度、曲げ弾性率、衝撃強度などの機械的強度、硬度は高いが、表面外観、耐スクラッチ性、耐薬品性、成形時の流動性が不良である。また、サニタリー部品用に主として検討されてきた硫酸バリウムやワラストナイトを配合した比較例２及び３は、衝撃強度が低い上に、耐スクラッチ性、耐薬品性に問題を有する。
【００６６】
２）それに対して本発明の範囲の実施例１〜１０は、機械的強度も高く、耐加水分解性、表面外観、耐スクラッチ性、耐薬品性も良好で、成形時の流動性も実用上問題ない範囲である。特に、異形断面ミルドファイバーを使用した実施例５は、衝撃強度のほか、引張強度、曲げ弾性率も改善され好ましい。また、ガラスフレークを配合した実施例６も、実施例５と同様の傾向が認められる。さらに、ポリアルキレンテレフタレート樹脂としてＰＢＴとＰＥＴを併用した実施例９〜１０では、耐加水分解性及び成形時の流動性が著しく改良される。
【００６７】
３）非等方性ガラス系充填剤のみを配合した比較例５では、表面外観、耐スクラッチ性、耐薬品性が悪化し、成形時の流動性が低下し、サニタリー部品用としては不十分な流動性であった。一方、等方性充填剤のみを配合した比較例６は、成形時の流動性は極めて良好であるが、衝撃強度などの機械的強度が低い。
４）エポキシ化合物やカルボジイミド化合物などの耐加水分解性改良剤を配合してない比較例４は、耐加水分解性が著しく低下するだけではなく、機械的強度、耐薬品性も低下する。
【００６８】
５）芳香族基含有非晶性樹脂を配合した実施例１１〜１３では、実施例１〜１０と同様、基本的特性が十分確保されている。中でも、ポリカーボネート樹脂を配合した実施例１１は、表面外観が改善され好ましい。
【００６９】
６）酸化チタンなどの着色剤を配合した実施例１４及び１５では、基本的な特性は維持したまま、成形時の流動性が改善され、大型成形品の表面外観の改善が期待される。
【００７０】
７）非等方性充填剤として、ミルドファイバーだけでなくチョップドストランドを少量配合した実施例１６〜２１では、実施例１〜１０と同様、基本的特性が十分確保されている。中でも、実施例１６，１７及び２０では、曲げ弾性率、引張強度、耐衝撃性の改良のほか、耐加水分解性も改善するので好ましい。その際、エポキシ化合物の少なくとも一部を、エポキシシラン化合物で構成した実施例１８，１９及び２１では、極少量の配合が、耐加水分解性の改良だけでなく、曲げ弾性率、引張強度、耐衝撃性も一層改善するので好ましい。
【産業上の利用可能性】
【００７１】
本発明の樹脂組成物は、耐衝撃性をはじめとする機械的強度に優れ、耐加水分解性、表面外観、耐スクラッチ性、耐薬品性が良好であり、成形時の流動性も良好であり、また一般に広く使用されている成分を使用した樹脂組成物であるので、材料コスト面で有利であり、サニタリー部品などの大型成形品用樹脂材料として好適である。